(57)【要約】      （修正有）【課題】  高温高湿下での保存後であっても、染料層と基材との接着強度に優れ、印画時における熱転写受像シートとの離型性が良好で、反射濃度が高い熱転写シートを提供する。【解決手段】  基材の一方の面に、アルミニウムアルコレートを用いて形成してなる下引き層、及び、染料層を順次積層していることを特徴とする熱転写シート。【選択図】図１
2006281634.tif 000002
【特許請求の範囲】
【請求項１】
基材の一方の面に、アルミニウムアルコレートを用いて形成してなる下引き層、及び、染料層を順次積層していることを特徴とする熱転写シート。
【請求項２】
更に、前記基材の他方の面に耐熱滑性層を設けている請求項１記載の熱転写シート。
【発明の詳細な説明】
【技術分野】
【０００１】
本発明は、基材の一方の面に下引き層、染料層を順次形成した熱転写シートに関する。
【背景技術】
【０００２】
熱転写を利用した画像の形成方法として、記録材としての熱拡散型染料（昇華型染料）をプラスチックフィルム等の基材シート上に担持させた熱転写シートと、紙やプラスチックフィルム等の別の基材シート上に該染料の受容層を設けた熱転写受像シートとを互いに重ね合わせてフルカラー画像を形成する熱拡散型転写方式（昇華型熱転写方式）が知られている。この方法は熱拡散型染料を色材としているためドット単位で濃度、階調を自由に調節でき、原稿通りのフルカラー画像を熱転写受像シート上に鮮明に表現することができるので、デジタルカメラ、ビデオ、コンピューター等のカラー画像形成に応用されている。その画像は、銀塩写真に匹敵する高品質なものである。
【０００３】
しかしながら、昇華転写方式による画像形成は、熱転写プリンターの印画速度の高速化が進むに従い、従来の熱転写シートでは充分な反射濃度が得られないという問題が生じてきた。
昇華転写方式による画像形成では、また、染料層ごと熱転写受像シートに転写する、いわゆる異常転写を防止するため、熱転写シートにおける基材シートと染料層との接着強度が高いことが求められている。
反射濃度が高く、基材シートと染料層との接着強度が向上した熱転写シートとして、基材シートと染料層との間に、中間層を設けた熱転写シートが知られている。
【０００４】
中間層を設けた熱転写シートとして、例えば、ポリビニルピロリドンとポリビニルアルコールとからなる親水性バリアーを用いた下塗り層を、染料層と基材シートとの間に設けた熱転写シート、ベースフィルムと昇華性染料を含む記録層との間に、拡散係数が記録層に含まれる昇華染料の拡散係数よりも小さい昇華性染料を含む中間層を設けた熱転写シート等が知られている（例えば、特許文献１及び特許文献２参照）。しかしながら、いずれの熱転写シートも、反射濃度が充分に高い印画物を得ることができない。
【０００５】
特許文献３には、基材上に金属又は金属酸化物を蒸着させてなる層を形成し、該層上に染料薄膜を設けた熱転写シートが記載されている。しかしながら、この熱転写シートは、反射濃度が充分に高い印画物を得ることができず、また、蒸着する際に特別な装置が必要となり、製造コストが高くなる問題があった。
【０００６】
特許文献４には、基材上と染料層との間に、Ｎ−ビニルピロリドンのホモポリマー又はＮ−ビニルピロリドンと他の成分とのコポリマーを含有する易接着層を設けた熱転写シートが記載されている。この易接着層は、上述の各ポリマーに加え、アルミナ等を配合してなるものであってもよいが、これらの化合物の含有は、いずれも必須ではない。また、特許文献４の熱転写シートでは、染料転写効率が不充分である問題があるほか、印画時の離型性に劣り、高温高湿下に保存した場合、離型性は更に悪化する問題がある。
【０００７】
特許文献５には、熱転写シートの基材と染料層との間に下塗り層としてトリアルコキシシランを塗布する実施例が記載されているが、熱転写受像シートへの印画後において色素供与素子が受容素子と粘着し離型性に劣る問題が指摘されている。
【特許文献１】特開平５−１３１７６０号公報
【特許文献２】特開昭６０−２３２９９６号公報
【特許文献３】特開昭５９−７８８９７号公報
【特許文献４】特開２００３−３１２１５１号公報
【特許文献５】特開昭６３−１３５２８８号公報
【発明の開示】
【発明が解決しようとする課題】
【０００８】
本発明の目的は、上記現状に鑑み、高温高湿下での保存後であっても、染料層と基材との接着強度に優れ、印画時における熱転写受像シートとの離型性が良好で、反射濃度が高い熱転写シートを提供することにある。
【課題を解決するための手段】
【０００９】
本発明は、基材の一方の面に、アルミニウムアルコレートを用いて形成してなる下引き層、及び、染料層を順次積層していることを特徴とする熱転写シートである。
以下に本発明を詳細に説明する。
【００１０】
本発明の熱転写シートは、基材の一方の面に、下引き層及び染料層を順次積層してなるものである。
上記基材としては、特に限定されないが、熱転写時に劣化しない程度の耐熱性と強度を有する樹脂からなるものが好ましい。
上記基材を構成する樹脂としては、例えば、ポリエチレンテレフタレート、１，４−ポリシクロヘキシレンジメチレンテレフタレート、ポリエチレンナフタレート、ポリフェニレンサルフィド、ポリスチレン、ポリプロピレン、ポリサルホン、ポリアミド（アラミド）、ポリカーボネート、ポリビニルアルコール、セロハン、酢酸セルロース等のセルロース誘導体、ポリエチレン、ポリ塩化ビニル、ナイロン、ポリイミド、アイオノマー等が挙げられる。上記樹脂としては、ポリエチレンテレフタレートが好ましい。
上記基材は、上述の樹脂１種のみからなるものであってもよいし、２種以上の樹脂からなるものであってもよい。
【００１１】
上記基材は、厚さが、通常、約０．５〜５０μｍ、好ましくは、約１〜１０μｍである。
【００１２】
本発明の熱転写シートは、後述のように、下引き層がアルミニウムアルコレートを用いて形成してなるものであるので、基材と下引き層との接着性に優れているが、該接着性を更に向上させるため、基材の下引き層及び染料層を形成する面に接着処理を施すことが好ましい。
上記接着処理としては、コロナ放電処理、火炎処理、オゾン処理、紫外線処理、放射線処理、粗面化処理、化学薬品処理、プラズマ処理、低温プラズマ処理、プライマー処理、グラフト化処理等、公知の樹脂表面改質技術を適用することができる。上記接着処理は、１種のみ行ってもよいし、２種以上行ってもよい。
本発明では、上記接着処理の中でも、コストが高くならずに基材と下引き層との接着性を高めることができる点で、コロナ放電処理又はプラズマ処理が好ましい。
【００１３】
本発明の熱転写シートにおける下引き層は、アルミニウムアルコレートを用いて形成してなるものである。
上記アルミニウムアルコレートとは、一般に、下記式：
【００１４】
【化１】
2006281634.tif 000003
【００１５】
（式中、Ｒ１は、炭素数１〜１０のアルキル基を表す。Ｒ２及びＲ３は、同一若しくは異なって、炭素数１〜１０のアルキル基、炭素数１〜１０のアルコキシル基、フェニル基又はフェノキシ基を表す。上記アルキル基及び上記アルコキシル基は、それぞれ炭素数が３以上である場合、直鎖でも分岐鎖であってもよい。）で表される化合物を意味する。
上記アルミニウムアルコレートとしては、例えば、アルミニウムエチレート（Ａｌ（ＯＣＨ２ＣＨ３）３）、下記式（Ｉ）〜（ＩＩＩ）で表されるアルミニウムイソプロピレート〔ＡＩＰＤ〕、アルミニウムイソプロピレートモノセカンダリーブチレート〔ＡＭＤ〕、アルミニウムセカンダリーブチレート〔ＡＳＢＤ〕等が挙げられる。
【００１６】
【化２】
2006281634.tif 000004
【００１７】
上記アルミニウムアルコレートは、川研ファインケミカル社製の製品等、各種製品であってもよい。
本明細書において、上記下引き層は、上記アルミニウムアルコレートを１種のみ用いて形成してなるものであってもよいし、２種以上用いて形成してなるものであってもよい。
【００１８】
本発明の熱転写シートは、染料層と基材との接着強度に優れているが、該特徴は、下引き層がアルミニウムアルコレートを用いて形成するものであることに起因すると考えられる。その機構としては、明確でない点もあるが、例えば、（１）上記アルミニウムアルコレートのアルコキシル基が加水分解して生じる−Ａｌ−ＯＨ基同士が脱水縮合により−Ａｌ−Ｏ−Ａｌ−結合を形成する一連の反応を主として、（２）上記−Ａｌ−ＯＨ基同士間における水素結合、また、（３）上記アルミニウムアルコレートのアルコキシル基が加水分解して生じる−Ａｌ−ＯＨ基と、基材表面の極性基との水素結合、及び、（４）上記アルミニウムアルコレートのアルコキシル基が加水分解して生じる−Ａｌ−ＯＨ基と、染料層におけるバインダーが有する極性基との水素結合、等が生じることが考えられる。
本発明の熱転写シートは、特に、上記（３）の水素結合が生じることにより、強い接着性が得られるものと考えられる。上記（３）の水素結合は、基材として、コロナ処理を行った基材を用いることにより、形成を促進すると考えられる。
【００１９】
本発明の熱転写シートは、上述の下引き層を介して染料層を設けたものである。上記染料層は、一般に、基材の同一面上に、上述の下引き層を介して複数の領域において面順次に形成してなるものである。
本発明の熱転写シートは、上記染料層として、所望の染料を含有する層を１種のみ有するものであってもよいし、所望の染料を含有する層を２種以上有するものであってもよい。
【００２０】
上記染料層は、染料をバインダーにより担持してなるものである。
上記染料は、従来公知の昇華転写型熱転写シートに使用可能な染料であって、熱により溶融、拡散又は昇華移行するものであれば、特に限定されず、色相、印画感度、耐光性、保存性、バインダーへの溶解性等を考慮して適宜選択することができる。
【００２１】
上記染料としては、特に限定されず、例えば、ジアリールメタン系色素；トリアリールメタン系色素；チアゾール系色素；メロシアニン系色素；ピラゾロンメチン等のメチン系色素；インドアニリン系色素；アセトフェノンアゾメチン、ピラゾロアゾメチン、イミダゾルアゾメチン、イミダゾアゾメチン、ピリドンアゾメチン等のアゾメチン系色素；キサンテン系色素；オキサジン系色素；ジシアノスチレン、トリシアノスチレン等のシアノメチレン系色素；チアジン系色素；アジン系色素；アクリジン系色素；ベンゼンアゾ系色素；ピリドンアゾ、チオフェンアゾ、イソチアゾールアゾ、ピロールアゾ、ピラールアゾ、イミダゾールアゾ、チアジアゾールアゾ、トリアゾールアゾ、ジズアゾ等のアゾ系色素；スピロピラン系色素；インドリノスピロピラン系色素；フルオラン系色素；ローダミンラクタム系色素；ナフトキノン系色素；アントラキノン系色素；キノフタロン系色素等が挙げられる。
【００２２】
上記染料層におけるバインダーとしては、特に限定されず、従来公知の樹脂バインダーを使用することができる。
上記樹脂バインダーとしては、例えば、メチルセルロース、エチルセルロース、ヒドロキシエチルセルロース、エチルヒドロキシエチルセルロース、ヒドロキシプロピルセルロース、酢酸セルロース、酪酸セルロース等のセルロース系樹脂；ポリビニルアルコール、ポリ酢酸ビニル、ポリビニルブチラール、ポリビニルアセタール、ポリビニルピロリドン、ポリアクリルアミド等のビニル系樹脂；ポリエステル系樹脂；フェノキシ樹脂；等が好ましい。
上記樹脂バインダーとしては、高温、高湿下に放置した後であっても下引き層と染料層との接着性を維持することができる点で、接着性が高い樹脂がより好ましい。
上記接着性が高い樹脂としては、例えば、ポリビニルブチラール、ポリビニルアセタール、ポリ酢酸ビニル、ポリエステル系樹脂、セルロース系樹脂等、水酸基、カルボキシル基等を有する樹脂が挙げられる。
【００２３】
上記染料層における樹脂バインダーとしては、更に、離型性グラフトコポリマーも挙げられる。上記離型性グラフトコポリマーは、離型剤として、上記樹脂バインダーとともに配合することもできる。
上記離型性グラフトコポリマーは、ポリシロキサンセグメント、フッ化炭素セグメント、フッ化炭化水素セグメント及び長鎖アルキルセグメントから選択された少なくとも１種の離型性セグメントを、上述の樹脂バインダーを構成するポリマー主鎖にグラフト重合させてなるものである。
上記離型性グラフトコポリマーとしては、なかでも、ポリビニルアセタールからなる主鎖にポリシロキサンセグメントをグラフトさせて得られるグラフトコポリマーが好ましい。
【００２４】
上記染料層は、上記染料、上記バインダーに加え、シランカップリング剤を配合してなるものであってもよい。
上記染料層にシランカップリング剤を配合した場合、シランカップリング剤が加水分解して生じるシラノール基と、下引き層中のアルミニウムアルコレートが加水分解して生じる水酸基とが重縮合することにより、染料層と下引き層との接着性が更に向上すると考えられる。また、シランカップリング剤がエポキシ基、アミノ基等を有する場合、樹脂バインダーの水酸基やカルボキシル基等と反応して化学結合することにより、染料層自体の強度が向上し、熱転写時等の染料層の凝集破壊等を防止できる。
【００２５】
上記シランカップリング剤として、例えば、γ−イソシアネートプロピルトリメトキシシラン、γ−イソシアネートプロピルトリエトキシシラン等のイソシアネート基含有化合物；γ−アミノプロピルトリメトキシシラン、γ−アミノプロピルトリエトキシシラン、Ｎ−β−アミノエチル−γ−アミノプロピルトリエトキシシラン、γ−フェニルアミノプロピルトリメトキシシラン等のアミノ基含有化合物；γ−グリシドオキシプロピルトリメトキシシラン、β−（３，４−エポキシシクロへキシル）エチルトリメトキシシラン等のエポキシ基含有化合物；等が挙げられる。
上記染料層において、上記シランカップリング剤は、１種のみ配合してもよいし、２種以上を配合してもよい。
【００２６】
上記染料層は、上記染料、上記バインダー、及び、所望により添加するシランカップリング剤に加え、更に、従来公知の各種添加剤を配合してなるものであってもよい。
上記添加剤としては、例えば、熱転写受像シートとの離型性やインキの塗工適性を向上させるために添加するポリエチレンワックス等、有機微粒子、無機微粒子等が挙げられる。
【００２７】
本発明の熱転写シートは、更に、上述の下引き層等を形成する面と反対側の基材面上に、耐熱滑性層を設けてなるものであってもよい。
上記耐熱滑性層は、ステッキングや印画しわ等、熱転写時にサーマルヘッドの熱が原因で生じる問題を防止するために設けるものである。
【００２８】
上記耐熱滑性層は、通常、耐熱性樹脂からなるものである。
上記耐熱性樹脂としては、特に限定されず、例えば、ポリビニルブチラール樹脂、ポリビニルアセトアセタール樹脂、ポリエステル樹脂、塩化ビニル−酢酸ビニル共重合体樹脂、ポリエーテル樹脂、ポリブタジエン樹脂、スチレン−ブタジエン共重合体樹脂、アクリルポリオール、ポリウレタンアクリレート、ポリエステルアクリレート、ポリエーテルアクリレート、エポキシアクリレート、ウレタン又はエポキシのプレポリマー、ニトロセルロース樹脂、セルロースナイトレート樹脂、セルロースアセテートプロピオネート樹脂、セルロースアセテートブチレート樹脂、セルロースアセテートヒドロジエンフタレート樹脂、酢酸セルロース樹脂、芳香族ポリアミド樹脂、ポリイミド樹脂、ポリアミドイミド樹脂、ポリカーボネート樹脂、塩素化ポリオレフィン樹脂等が挙げられる。
【００２９】
上記耐熱滑性層は、通常、サーマルヘッドの滑り性を良くするために、上記耐熱性樹脂に加え、滑り性付与剤を配合してなるものである。
上記滑り性付与剤としては、例えば、リン酸エステル、金属石鹸、シリコーンオイル、グラファイトパウダー、フッ素系グラフトポリマー、シリコーン系グラフトポリマー、アクリルシリコーングラフトポリマー、アクリルシロキサン、アリールシロキサン等のシリコーン重合体等が挙げられる。
上記耐熱滑性層において、上記滑り性付与剤は１種のみ配合してもよいし、２種以上配合してもよい。
なお、上記滑り性付与剤は、上記耐熱滑性層に配合することに代え、上記耐熱滑性層上に上塗りしてもよい。
【００３０】
上記耐熱滑性層は、耐熱性樹脂及び所望により配合する上記滑り性付与剤に加え、架橋剤、離型剤、有機粉末、無機粉末等の添加剤を配合してなるものであってもよい。
例えば、上記耐熱滑性層にポリイソシアネート等の架橋剤を配合した場合、耐熱性、膜の機械的強度、基材との接着性等を向上することができる。また、上記耐熱滑性層に離型剤、有機粉末、無機粉末等を配合した場合、サーマルヘッドの走行性を向上することができる。上記離型剤としては、ワックス、高級脂肪酸アミド、エステル、界面活性剤等が挙げられる。上記有機粉末としては、フッ素樹脂等が挙げられる。上記無機粉末としては、シリカ、クレー、タルク、雲母、炭酸カルシウム等が挙げられる。
【００３１】
本発明の熱転写シートは、例えば、基材の一方の面上に、下引き層塗工液及び染料層塗工液を用いて、下引き層及び染料層を順次形成することにより作成することができるが、なかでも、図１に示すように、（１）基材１の一方の面上に、耐熱滑性層塗工液を塗布し、乾燥することにより耐熱滑性層４を形成し、（２）得られた耐熱滑性層４を有する基材１に対し、該耐熱滑性層４と反対側の面に、下引き層塗工液及び染料層塗工液を用いて、下引き層２及び染料層３を順次形成することにより作成することが好ましい。
【００３２】
上記耐熱滑性層は、通常、上述の耐熱性樹脂、並びに、所望により添加する上記滑り性付与剤及び添加剤を適当な溶剤中に加えて、各成分を溶解又は分散させて耐熱滑性層塗工液を調製し、その後、該耐熱滑性層塗工液を基材の上に塗布し、乾燥させて形成することができる。
上記耐熱滑性層塗工液の塗布法としては、例えば、グラビア印刷法、スクリーン印刷法、グラビア版を用いたリバースロールコーティング法等が挙げられるが、なかでもグラビアコーティングが好ましい。
上記耐熱滑性層塗工液は、乾燥塗布量が好ましくは０．１〜３ｇ／ｍ２、より好ましくは１．５ｇ／ｍ２以下となるよう塗布すればよい。
【００３３】
上記下引き層塗工液は、上記アルミニウムアルコレートからなるものであり、適当な溶剤又は分散媒にアルミニウムアルコレートを配合して溶解又は分散することにより調製することができる。
上記下引き層塗工液における溶剤又は分散媒としては、特に限定されず、例えば、水；エタノール、プロパノール、イソプロピルアルコール等のアルコール類；それらの混合物；等が挙げられる。
上記下引き層塗工液のｐＨは、特に限定されない。
【００３４】
上記下引き層塗工液の塗布法としては、上述の耐熱滑性層の塗工において例示した方法が挙げられるが、なかでも、グラビアコーティングが好ましい。
該下引き層塗工液は、乾燥塗布量が好ましくは０．０２〜１ｇ／ｍ２程度、より好ましくは０．０３〜０．３ｇ／ｍ２程度となるよう塗布すればよい。
下引き層塗工液は、例えば、加熱等を行いながら乾燥することができる。
【００３５】
上記染料層は、通常、適当な溶剤中に上記染料及びバインダーと、必要に応じて添加剤とを加えて、各成分を溶解又は分散させて染料層塗工液を調製し、その後、該染料層塗工液を下引き層上に塗布し、乾燥させて形成することができる。
上記染料層の塗布法としては、上述の耐熱滑性層の塗工において例示した方法が挙げられるが、なかでも、グラビアコーティングが好ましい。
上記染料層塗工液は、乾燥塗布量が好ましくは０．２〜６ｇ／ｍ２程度、より好ましくは０．３〜３ｇ／ｍ２程度となるよう塗布すればよい。
【００３６】
本発明の熱転写シートは、上述のように染料層と基材との接着強度に優れており、高温高湿下に長時間保存した後であっても上記接着強度を維持することができる。
本発明の熱転写シートは、例えば、４０℃、９０％ＲＨの環境下に数日間保存した後に印画に使用しても、熱転写受像シートに対し優れた離型性を示し、また得られる印画物の反射濃度が高い。
【発明の効果】
【００３７】
本発明の熱転写シートは、上記構成よりなるので、高温高湿下にて保存した後であっても染料層と基材との接着強度に優れ、印画時における熱転写受像シートとの離型性が良好で、反射濃度が高い。
【発明を実施するための最良の形態】
【００３８】
以下に実施例及び比較例を挙げて本発明を更に詳しく説明するが、本発明はこれらの実施例及び比較例のみに限定されるものではない。
なお、文中、部又は％とあるのは特に断りのない限り、質量基準である。
【００３９】
実施例１
基材として、厚さ４．５μｍのポリエチレンテレフタレート〔ＰＥＴ〕フィルム上に、下記組成の下引き層塗工液１をグラビアコーティングにより、乾燥塗布量が０．１ｇ／ｍ２になるように塗布し、乾燥して、下引き層を形成した。
該下引き層の上に、下記組成の染料層塗工液をグラビアコーティングにより、乾燥塗布量が０．７ｇ／ｍ２になるように塗布し、乾燥して染料層を形成し、実施例１の熱転写シートを作製する。
なお、上記基材の上記染料層と反対側の面に、予め下記組成の耐熱滑性層塗工液をグラビアコーティングにより、乾燥塗布量が１．０ｇ／ｍ２になるように塗布し、乾燥して、耐熱滑性層を形成しておいた。
【００４０】
＜下引き層塗工液１＞
モノｓｅｃ−ブトキシアルミニウムジイソプロピレート（ＡＭＤ、川研ファインケミカル社製）
１部
イソプロピルアルコール                                                    １０部
【００４１】
＜染料層塗工液＞
Ｃ．Ｉ．ソルベントブルー６３                                            ６．０部
ポリビニルブチラール樹脂（エスレックＢＸ−１  積水化学工業社製）        ３．０部
メチルエチルケトン                                                    ４５．５部
トルエン                                                              ４５．５部
【００４２】
＜耐熱滑性層塗工液＞
ポリビニルブチラール樹脂（エスレックＢＸ−１、積水化学工業社製）      １３．６部
ポリイソシアネート硬化剤（タケネートＤ２１８、武田薬品工業社製）        ０．６部
リン酸エステル（プライサーフＡ２０８Ｓ、第一工業製薬社製）              ０．８部
メチルエチルケトン                                                    ４２．５部
トルエン                                                              ４２．５部
【００４３】
実施例２
下引き層塗工液１に代え、下引き層塗工液２を用いて下引き層を形成した以外は、実施例１と同様にして、熱転写シートを作製した。
＜下引き層塗工液２＞
アルミニウムｓｅｃ−ブチレート（ＡＳＢＤ、川研ファインケミカル社製）        １部
イソプロピルアルコール                                                    １０部
【００４４】
比較例１
下引き層塗工液１に代え、下引き層塗工液３を用いて下引き層を形成した以外は、実施例１と同様にして、熱転写シートを作製した。
＜下引き層塗工液３＞
アルミナゾル（アルミナゾル２００、日産化学工業社製、固形分１０％）        ３０部
水                                                                    ２１．５部
イソプロピルアルコール                                                ４８．５部
【００４５】
比較例２
下引き層塗工液１に代え、下引き層塗工液４を用いて下引き層を形成した以外は、実施例１と同様にして、熱転写シートを作製した。
＜下引き層塗工液４＞
ポリビニルピロリドン樹脂（Ｋ−９０、ＩＳＰ製）                              ３部
水                                                                    ４８．５部
イソプロピルアルコール                                                ４８．５部
【００４６】
比較例３
下引き層を形成しなかった以外は、実施例１と同様にして、熱転写シートを作製した。
【００４７】
試験例
下記方法にて、各実施例及び各比較例から得られた熱転写シートの評価を行った。
１．反射濃度
（１）各実施例及び各比較例の熱転写シートとＰ−４００プリンター専用の熱転写受像シート（ＯＬＹＭＰＵＳ社製）とを用いて、下記条件にてＰ−４００プリンター（ＯＬＹＭＰＵＳ社製）にて印画を行った。
・印画条件
サーマルヘッド；ＫＧＴ−２１７−１２ＭＰＬ２０（京セラ社製）
発熱体平均抵抗値；２９９４（Ω）
主走査方向印画密度；３００ｄｐｉ
副走査方向印画密度；３００ｄｐｉ
印加電力；０．１０（ｗ／ｄｏｔ）
１ライン周期；５（ｍｓｅｃ．）
印画開始温度；４０（℃）
・印加パルス（階調制御方法）；１ライン周期を２５６に等分割したパルス長をもつ分割パルスの数を０〜２５５個まで可変できるマルチパルス方式のテストプリンターを用い、各分割パルスのＤｕｔｙ比を７０％に固定し、ライン周期当たりのパルス数０〜２５５個を１５分割した。これにより、１５段階に異なるエネルギーを与えることができる。
（２）得られた各印画物について、マクベス反射濃度計ＲＤ−９１８（マクベス社製）にて濃度マックス（２５５階調目）の反射濃度を測定した。
【００４８】
２．染料層の接着強度
各実施例及び各比較例から得られる熱転写シートを用いて、染料層上に縦２００ｍｍ×横１２ｍｍのセロテープ（登録商標）を親指で２往復擦りつけて貼り、その後すぐに剥がし、テープ側における染料層の付着の有無を目視にて調べ、下記基準にて評価した。また、各熱転写シートを４０℃、９０％ＲＨの条件の環境下に１００時間保存した後にも同様の試験を行った。
（評価基準）
○：染料層の付着が認められない。
△：染料層の付着がわずかに認められる。
×：染料層の付着が全面に認められる。
【００４９】
３．保存後の離型性評価
各実施例及び比較例から得られた熱転写シートを４０℃、９０％ＲＨの条件の環境下に１００時間保存した後、上記反射濃度の測定と同様の印画条件下に、印画物の全面がベタ（階調値２５５／２５５：濃度マックス）である印画パターンで印画し、熱転写シートの染料層と熱転写受像シートとが熱融着するか、また、染料層ごと熱転写受像シートに転写する、いわゆる異常転写が生じるかを目視にて調べ、下記基準にて評価した。
【００５０】
（評価基準）
○：異常転写が生じなかった。
△：わずかに異常転写が生じた。
×：印画面全体が異常転写した。
【００５１】
上記各測定結果を、表１に示す。
【００５２】
【表１】
2006281634.tif 000005
【００５３】
各測定結果より、各実施例の熱転写シートは、いずれも接着強度、離型性及び反射濃度の全てに優れていることが分かった。また、各実施例に比べて、（１）下引き層においてアルミナゾルを配合した比較例１の熱転写シートは、保存後の接着強度及び離型性等がやや劣ること、（２）下引き層にポリビニルピロリドン樹脂を配合した比較例２の熱転写シートは、反射濃度及び離型性がやや劣り、保存後の接着強度が劣ること、そして、（３）下引き層を有しない比較例３の熱転写シートは、接着強度、離型性及び反射濃度ともに劣ることが分かった。
【産業上の利用可能性】
【００５４】
本発明の熱転写シートは、上記構成よりなるので、高温高湿下にて保存した後であっても染料層と基材との接着強度に優れ、印画時における熱転写受像シートとの離型性が良好で、反射濃度が高い。
【図面の簡単な説明】
【００５５】
【図１】本発明の熱転写シートの断面図の１例である。
【符号の説明】
【００５６】
１．基材
２．下引き層
３．染料層
４．耐熱滑性層
【図１】
2006281634.tif 000006